(57)【要約】【課題】主要構成材料が木材及び木質材料からなり、国土交通省の定める特定防火設備の基準を十分クリアーする性能を持ち、低コストで量産可能なフラッシュ構造の軽量な木製防火ドアーを提供することを目的とする。【解決手段】芯材２によって骨組み構造が形成されるフラッシュ構造の木製防火ドアー１０であって、前記骨組みの所定の空間に、ハニカム状のコア材７が充填され、該コア材の表面及び裏面に和紙６が貼り付けられ、前記両側の和紙の表面にファイバーボード３が貼り付けられ、該ファイバーボードの表面に合板４が貼り付けられ、該合板の表面に和紙５が貼り付けられ、該和紙の表面に仕上げ材１が貼り付けられており、前記コア材、和紙、ファイバーボード、合板及び仕上げ材がいずれもホウ素系化合物を含浸させることにより難燃化処理されていることを特徴とする木製防火ドアー。【選択図】図１
2010106553.tif 000002
【特許請求の範囲】
【請求項１】
芯材によって骨組み構造が形成されるフラッシュ構造の木製防火ドアーであって、
前記骨組みの所定の空間に、ハニカム状のコア材が充填され、該コア材の表面及び裏面に和紙が貼り付けられ、前記両側の和紙の表面にファイバーボードが貼り付けられ、該ファイバーボードの表面に合板が貼り付けられ、該合板の表面に和紙が貼り付けられ、該和紙の表面に仕上げ材が貼り付けられており、
前記コア材、和紙、ファイバーボード、合板及び仕上げ材がいずれもホウ素系化合物を含浸させることにより難燃化処理されていることを特徴とする木製防火ドアー。
【請求項２】
前記コア材が、ペーパーコアであることを特徴とする請求項１記載の木製防火ドアー。
【請求項３】
前記ホウ素系化合物による難燃化処理が、ホウ素またはホウ酸による難燃化処理であることを特徴とする請求項１または２記載の木製防火ドアー。
【請求項４】
前記和紙が洋紙であるか、またはこれを有しないことを特徴とする請求項１または２記載の木製防火ドアー。
【請求項５】
前記仕上げ材が、前記難燃化処理がなされていないオレフィンシート、または前記難燃化処理がなされた天然木挽き板か天然木突き板であることを特徴とする請求項１または２記載の木製防火ドアー。
【発明の詳細な説明】
【技術分野】
【０００１】
フラッシュ構造の木製防火ドアーに関する。
【背景技術】
【０００２】
防火ドアーは、平成２年までは鋼製しか認められなかったが、法改正により木製または木質素材であっても建築基準法に定める燃焼試験の基準に合格すれば防火戸として認められることとなった。
【０００３】
そこで、色々な木製防火戸が開発されているが、それらの多くは木製と称していても、その実態は木材または木質素材のみで構成されているわけではなく、鋼板や石膏ボード等の無機質ボードとの複合製品（ハイブリッド）が殆どである。その理由は木材または木質材だけでは防火ドアーに要求される防火性能を満たすことが出来ないことによる。
【０００４】
そこで例えば、特許文献１には主に木質材料を用い、所定の耐火性能を有する木製防火扉に関する技術が開示されている。以下に、この木製防火扉について述べる。
【０００５】
図３は、この木製防火扉の概略斜視図である。図３に示すように木製防火扉６０は、複数の桐部材２１〜２３を積層した桐積層板２４と、その四方に設けられた補強部材２５とからなる芯材と、芯材の表面に接合された化粧合板３０とを具備する。
【０００６】
桐積層板２４は、木目方向（繊維方向）が長手方向に一致した桐部材２１、２２との間に、桐部材２１、２２の木目方向と直交する方向である桐部材２３を挟持して積層した３層クロス張り構造である。なお、この桐積層板２４を構成する桐部材２１〜２３は、それぞれ所定の大きさに形成されたものであってもよいし、短い寸法のものを複数枚継ぎ合わせたものであってもよい。このように桐部材２１〜２３の木目方向が略直交するようにクロス張りすることによって形成された桐積層板２４は効果的に反りの発生を防止することができる。
【０００７】
また、桐積層板２４の上下左右の端面には、桐材より堅い木材、例えば合成合板からなる補強部材２５が設けられている。このように、桐積層板２４の四方を補強部材２５で囲って芯材としたので、反りをより確実に防止することができる。なお、補強部材２５の厚さ（扉の面方向の寸法）は、木製防火扉の防火性能によって異なるが、６０分防火試験を満足するためには、１５０ｍｍ厚程度のものが必要となる。
【０００８】
さらに、本木製防火扉６０においては、補強部材２５の扉端面側の表面には、発泡材４０が長手方向に亘って埋め込まれるように設けられており、発泡材４０を覆うように補強部材２５の扉端面側表面には大手材又は横手材となる化粧材５０が設けられている。
【０００９】
ここで、発泡材４０としては、例えば、２３０℃程度で厚さ方向に１０倍程度に膨張するグラファイト系発泡材を用いればよく、これにより間口との隙間を完全に塞ぐことができ、煙の流れを防止すると共に延焼を防止することができる。
【００１０】
また、化粧合板３０は、芯材の表面に接合されており、本木製防火扉では、厚さ４ｍｍの化粧合板を用いられている。このような芯材と化粧合板３０との間には、本木製防火扉では、両面に耐火接着剤からなる耐火接着剤層を有する少なくとも１枚の紙からなる燃焼遅延部材１００が設けられている。
【特許文献１】特開２００５−２６６１号公報
【発明の開示】
【発明が解決しようとする課題】
【００１１】
しかし、上記木製防火扉では、所定の耐火性能が得られたとしても依然としてその重量が扉としては軽いものとは言えなかった。また、使用されている桐材は高価であり生産量も限られるので量産には適さない材料である。
【００１２】
本発明は、上記課題を解決するためになされたものであり、主要構成材料が木材及び木質材料からなり、国土交通省の定める特定防火設備の基準を十分クリアーする性能を持ち、低コストで量産可能なフラッシュ構造の軽量な木製防火ドアーを提供することを目的とする。
【課題を解決するための手段】
【００１３】
本発明は、上述の目的を達成するため、以下（１）〜（５）の構成を備えるものである。
【００１４】
（１）芯材によって骨組み構造が形成されるフラッシュ構造の木製防火ドアーであって、
前記骨組みの所定の空間に、ハニカム状のコア材が充填され、該コア材の表面及び裏面に和紙が貼り付けられ、前記両側の和紙の表面にファイバーボードが貼り付けられ、該ファイバーボードの表面に合板が貼り付けられ、該合板の表面に和紙が貼り付けられ、該和紙の表面に仕上げ材が貼り付けられており、
前記コア材、和紙、ファイバーボード、合板及び仕上げ材がいずれもホウ素系化合物を含浸させることにより難燃化処理されていることを特徴とする木製防火ドアー。
【００１５】
（２）前記コア材が、ペーパーコアであることを特徴とする前記（１）記載の木製防火ドアー。
【００１６】
（３）前記ホウ素系化合物による難燃化処理が、ホウ素またはホウ酸による難燃化処理であることを特徴とする前記（１）または（２）記載の木製防火ドアー。
【００１７】
（４）前記和紙が洋紙であるか、またはこれを有しないことを特徴とする前記（１）または（２）記載の木製防火ドアー。
【００１８】
（５）前記仕上げ材が、前記難燃化処理がなされていないオレフィンシート、または前記難燃化処理がなされた天然木挽き板か天然木突き板であることを特徴とする前記（１）または（２）記載の木製防火ドアー。
【発明の効果】
【００１９】
本発明は上記構成を有することで、フラッシュ構造でありながら防火性能に優れた軽量な木製防火ドアーを提供することができる。
【発明を実施するための最良の形態】
【００２０】
以下本発明を実施するための最良の形態を、実施例により詳しく説明する。
【実施例】
【００２１】
図１は本発明の木製防火ドアーの縦断面図である。また、図２は本防火ドアーの基本構造を示す図である。
【００２２】
本願の防火ドアーの骨組み構造は、図１、図２に示されるように芯材２によって形成され、芯材間に形成される空間はコア材７によって充填されている。このコア材７の外側は、まず和紙６によってサンドイッチされ、更にその外側はファイバーボード３、合板４で覆われている。この合板の外側は、更に和紙５で被覆された後、仕上げ材１を貼り付け本実施例の木製防火ドアーは完成する。
【００２３】
以下に、上記構成部材の具体的な材料、材質について以下に述べる。
【００２４】
芯材５は難燃処理した杉集成材であり、一定の強度が確保できれば他の樹種でも、またＬＶＬ（Ｌａｍｉｎａｔｅｄ  Ｖｅｎｅｅｒ  Ｌｕｍｂｅｒ）等でもよい。仕上げ材１はオレフィンシートであるが、天然木挽き板や天然木突き板等でも塗装でもよい。また、仕上げ材１がオレフィンシートの場合には難燃処理は要しない。和紙５，６は難燃処理した和紙以外の洋紙に換えてもよく、またこれを省略してもよい。また、最内層の和紙６は場合によっては省略してもよい。合板４は難燃処理したラワン合板である。ファイバーボード３は難燃処理したインシュレーションボードであり、コア材７は難燃処理したハニカム状ペーパーコアである。このハニカムの大きさによって、性能評価試験における耐火時間が変動する。
【００２５】
次に、本実施例の木製防火ドアーの製作手順を以下に説明する。
【００２６】
まず、各材料の難燃処理を行う。難燃処理剤としては本実施例の木製防火ドアーの場合はホウ素系薬剤を使用したが、他の薬剤、例えば燐酸系薬剤等でもよい。
【００２７】
薬剤処理の方法は、芯材と枠材については、防腐、防虫処理等に広く用いられる加圧・減圧の注入法でよい。注入後所定の含水率まで乾燥させる。
【００２８】
芯材以外の薬剤処理方法は単に薬剤槽に材料を投入して浸漬させるだけでよい。この場合も、浸漬後所定の含水率まで乾燥させる。
【００２９】
次に、芯材を図２のように組み立て格子の間に難燃処理したコア材を充填した後、図１の順番に従ってドアー板の材料を貼り付けるが、ドアー板合板を貼った段階で接着を強固にするためプレスする。より強固にするためプレス後にドアー板合板の上からステープルを打ち込んで固定してもよい。更に、ドアー和紙を貼り付け、最後に表面材を貼り付ける。各材料の貼り付けには、耐火性のイソシアネート系接着剤を使用する。
【００３０】
本実施例の木製防火ドアーを国土交通省指定の検査機関で性能評価試験を受けた結果、建築基準法に定める「防火設備」の要求耐火時間２０分を超える３３分の耐火時間を実現した。これにより、今後、薬剤処理の際の薬剤濃度や各部材の寸法を変化させることにより、本実施例の木製防火ドアーは建築基準法に定める「特定防火設備」の要求耐火時間６０分をもクリアーできる見通しを得た。
【００３１】
［薬剤含浸技術］
木材及び木質材料はその性質上燃えやすいという欠点をもち、この欠点をカバーするための不燃化、難燃化の研究や工夫は古くからなされてきた。その方法として薬剤を木材や木質材料に含浸させる方法がありその薬剤も種々試みられてきたが技術、実用の両面で確立された方法は未だ無いのが実情である。薬剤のなかでもホウ素、ホウ酸等のホウ酸化合物についてはその防火剤としての性質が古くから知られていたが、水に対する溶解度が低く、水溶液にして木材に含浸させることが困難であった。
【００３２】
しかし、最近になって研究が進み、水に対する溶解度を高めることが可能とされるようになった（特開２００５−１１２７００）。本発明も木材及び木質材料にホウ素系化合物を高濃度に含浸させる技術が基本となっている。この技術的な根拠は、特開２００５−２８８９５６、特開２００７−９０８３９に開示されているものである。
【００３３】
本発明の木製防火戸は鋼製や無機質ボードとの複合製品（ハイブリッド）に比べ以下のような特長を持つ。
【００３４】
木材と木質素材で構成されたフラッシュ構造により軽量である。例えば、本実施例のドアーの外形寸法が高さ２２００ｍｍ×幅８４０ｍｍ×厚さ４０ｍｍの場合、その重量は３０〜４０Ｋｇとなる。難燃処理されたハニカム状ペーパーコアにより火災の際に戸の裏面温度の急上昇が見られず人命の安全が確保される。また、軽量であるが防火性能に優れ、十分に国土交通省の基準を満足することができる。更に、表面材を選ばず天然木挽き板や天然木突き板、オレフィンシート等なんでも可であり塗装も可能である。
【図面の簡単な説明】
【００３５】
【図１】実施例の木製防火ドアーの内部構造を示す縦断面図
【図２】実施例の木製防火ドアーの骨組み構造を示す図
【図３】従来の木製防火扉の内部構造を示す図
【符号の説明】
【００３６】
１      仕上げ材
２      芯材
３      ファイバーボード
４      合板
５，６  和紙
７      コア材
１０    木製防火ドアー
２０    芯材
２１，２２，２３  桐部材
２４    桐積層板
２５    補強部材
３０    化粧合板
４０    発泡材
５０    化粧板
６０    木製防火扉
１００  燃焼遅延部材
【図１】
2010106553.tif 000003
【図２】
2010106553.tif 000004
【図３】
2010106553.tif 000005
【手続補正書】
【提出日】平成21年4月10日(2009.4.10)
【手続補正１】
【補正対象書類名】特許請求の範囲
【補正対象項目名】請求項４
【補正方法】変更
【補正の内容】
【請求項４】
前記和紙が洋紙であるか、または前記和紙を有しないことを特徴とする請求項１または２記載の木製防火ドアー。
【手続補正２】
【補正対象書類名】明細書
【補正対象項目名】００１７
【補正方法】変更
【補正の内容】
【００１７】
（４）前記和紙が洋紙であるか、または前記和紙を有しないことを特徴とする前記（１）または（２）記載の木製防火ドアー。